(57)【特許請求の範囲】
【請求項１】
樹脂成分がプロピレン系重合体のみからなる樹脂１００重量部に対し、下記一般式（１）および／または一般式（２）で表される造核剤を０．０１〜０．４重量部配合し、ＪＩＳ  Ｋ７２１０（２３０℃、２．１６ｋｇ荷重）に準拠したメルトフローレート（ＭＦＲｃｏｍｐ）が１５〜５０ｇ／１０分であるプロピレン系樹脂組成物からなり、かつ１〜５０ＫＧｙの照射を行うことにより放射線滅菌されてなり、透析型人工腎臓装置承認基準のうち、透析液供給部及び透析液回路の品質、並びに試験法１（２）に従って溶出試験を行ったとき、以下の（ｉ）〜（ｖｉｉ）の基準を満たすことを特徴とする人工透析用部材。
（ｉ）外観：無色燈明、異物なし
（ｉｉ）あわだち：３分以内に消失
（ｉｉｉ）ｐＨ：ブランクとの差が１．５以下
（ｉｖ）亜鉛：標準溶液以下
（ｖ）過マンガン酸カリウム還元性物質：標準溶液との過マンガン酸カリウム消費量の差１．０ｍｌ以下
（ｖｉ）蒸発残留物：１．０ｍｇ以下
（ｖｉｉ）紫外吸収スペクトル：０．１以下
【化１】
0005197987.tif 000015
（式中、Ｒ１、Ｒ２は、各々水素原子、炭素数１〜１８のアルキル基またはハロゲン基を表す。）
【化２】
0005197987.tif 000016
（式中、Ｒ１は、水素原子又は炭素数１〜４のアルキル基を示し、Ｒ２及びＲ３は、水素原子又は炭素数１〜１２のアルキル基を示し、Ｍは、周期律表第ＩＩＩ族または第ＩＶ族の金属原子を示し、Ｘは、Ｍが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。）
【請求項２】
プロピレン系樹脂組成物は、プロピレン系重合体がＪＩＳ  Ｋ７２１０（２３０℃、２．１６ｋｇ荷重）に準拠したメルトフローレート（ＭＦＲＰＰ）が１〜１０ｇ／１０分でα−オレフィン含有量が１．０〜５．０重量％のプロピレン・α−オレフィンランダム共重合体であって、ＭＦＲｃｏｍｐが過酸化物により調整されたものであり、かつＭＦＲｃｏｍｐ／ＭＦＲＰＰの比が３以上であることを特徴とする請求項１に記載の人工透析用部材。
【請求項３】
プロピレン・α−オレフィンランダム共重合体は、ＪＩＳ  Ｋ７１２１に準拠した示差走査型熱量計により得られる融解温度（ピーク値）が１５５℃以下であることを特徴とする請求項２に記載の人工透析用部材。
【請求項４】
人工透析用部材は、ダイアライザーの外筒および／またはヘッダーであることを特徴とする請求項１〜３のいずれか１項に記載の人工透析用部材。
【発明の詳細な説明】
【技術分野】
【０００１】
本発明は、人工透析用部材に関し、詳しくは、透析型人工腎臓装置承認基準のうち、透析液供給部及び透析液回路の品質及び試験法  １（２）を満足し、かつ透明性に優れた人工透析用部材に関する。
【背景技術】
【０００２】
腎臓の機能が低下すると、人工腎臓と呼ばれる装置で、血液から水分や老廃物を取り出すとともに、血液が酸性にならないような調節が行なわれる。一般に、これを人工透析と言う。その概念を図１に、血液をきれいにするダイアライザーの詳細を図２に示す。
図１及び２において、まず、透析を受ける人の腕１の血管に針を刺し、血液ポンプ３で連続的に血液を取り出す。この血液ポンプ３は、ローラーを柔らかいチューブ２に押しつけながら回転することによって血液を一方向へ送ることができる。また、血液をきれいにする部分が、ダイアライザー５と呼ばれる用具である。このダイアライザー５に空気が入ると効率が悪くなったり、透析を受ける人の安全を守るために、空気が入らないようにエアートラップ４と呼ばれる筒がダイアライザーの前後に取り付けられている。ダイアライザー５では、半透膜を介して、血液から過剰な水や老廃物を排出し、血液をきれいにすることができる。その際、コンソール６という調節装置によって、透析液が正確にダイアライザー５へ送られ、内部の水や老廃物が混じった透析液が外部へ運び出される。コンソール６にはいろいろな警報も付いており、安全に人工透析ができるようになっている。
【０００３】
ダイアライザー５は、長さが３０ｃｍほどの円筒状のプラスチック製容器で構成されており、その中に、半透膜であるホローファイバー１１という極めて細い糸が１万本程度、該容器に対し平行に束ねて収められている。ホローファイバー１１はマカロニのように中心部に穴があいており、その穴の中を血液が流れ、ホローファイバー１１の外側を透析液が流れている。ホローファイバー１１は水や老廃物を、透析液へと通すように作られているので、連続的に血液を送ることによって血液をきれいにすることができる。
また、ダイアライザー５は、円筒状の外筒１２と外筒１２に蓋をするためのヘッダー１３とから構成されている。両側のヘッダー１３同士は、ホローファイバー１１と結合しており、一方のヘッダー１３の血液流入口７から血液が流れ込み、ホローファイバー１１の中を血液が流れる際、血液中の水や老廃物がホローファイバー１１の外側である透析液へ排出され、その後、もう一方のヘッダー１３の血液流出口８から血液が流れ出る構造となっている。また、外筒１２には、透析液の流入口９と透析液の流出口１０が設けられており、ダイアライザー５内に透析液を循環させることにより水や老廃物を取り出す構造となっている。
【０００４】
現在、人工透析用部材であるこの様なダイアライザーの外筒やヘッダー部分は、ポリカーボネート（以下、ＰＣと言う場合もある。）を素材とするものが主流である（例えば、特許文献１、２参照）。ＰＣは、透明性や耐衝撃性に優れているため、ダイアライザーが稼動中、内部の状態が見えやすく安心して使用できる点、運搬や使用時において壊れ難いという点で優位な素材である。しかし、その反面、ＰＣは、成形する前に乾燥工程を必要とするため作業効率が悪かったり、融点が高いため成形温度が高くエネルギー効率が悪いといった問題や、原料に起因する化学物質の溶出による悪影響や、高価格であるという問題も含んでいた。そのため、ＰＣに代わる、優れた耐衝撃性、透明性および成形性を有し、透析型人工腎臓装置承認基準のうち、透析液供給部及び透析液回路の品質及び試験法  １（２）を満足し得る素材が望まれているのが現状であった。
人工透析用部材は、使い捨ての注射筒などと異なり、血液と長い時間接触する為、滑剤などの溶出する成分が含まれていると好ましくなく、透析型人工腎臓装置承認基準を満足する必要がある
【特許文献１】特開２００２−２１９１６９号公報
【特許文献２】国際公開９９／６４５０６号パンフレット
【発明の開示】
【発明が解決しようとする課題】
【０００５】
本発明の目的は、上記問題点に鑑み、透析型人工腎臓装置承認基準のうち、透析液供給部及び透析液回路の品質及び試験法  １（２）を満足し、かつ、耐衝撃性、透明性、成形性に優れた人工透析用部材を提供することにある。
【課題を解決するための手段】
【０００６】
本発明者らは、上記課題を解決するために鋭意研究の結果、特定のプロピレン系重合体を基材とし、特定の造核剤を用いたプロピレン系樹脂組成物は、透析型人工腎臓装置承認基準のうち、透析液供給部及び透析液回路の品質及び試験法  １（２）を満足し、優れた耐衝撃性、透明性および成形性を有する人工透析用部材として好適であることを見出し、本発明を完成するに至った。
【０００７】
すなわち、本発明の第１の発明によれば、樹脂成分がプロピレン系重合体のみからなる樹脂１００重量部に対し、下記一般式（１）および／または一般式（２）で表される造核剤を０．０１〜０．４重量部配合し、ＪＩＳ  Ｋ７２１０（２３０℃、２．１６ｋｇ荷重）に準拠したメルトフローレート（ＭＦＲｃｏｍｐ）が１５〜５０ｇ／１０分であるプロピレン系樹脂組成物からなり、かつ１〜５０ＫＧｙの照射を行うことにより放射線滅菌されてなり、透析型人工腎臓装置承認基準のうち、透析液供給部及び透析液回路の品質、並びに試験法１（２）に従って溶出試験を行ったとき、以下の（ｉ）〜（ｖｉｉ）の基準を満たすことを特徴とする人工透析用部材が提供される。
（ｉ）外観：無色燈明、異物なし
（ｉｉ）あわだち：３分以内に消失
（ｉｉｉ）ｐＨ：ブランクとの差が１．５以下
（ｉｖ）亜鉛：標準溶液以下
（ｖ）過マンガン酸カリウム還元性物質：標準溶液との過マンガン酸カリウム消費量の差１．０ｍｌ以下
（ｖｉ）蒸発残留物：１．０ｍｇ以下
（ｖｉｉ）紫外吸収スペクトル：０．１以下
【０００８】
【化１】
0005197987.tif 000002
（式中、Ｒ１、Ｒ２は、各々水素原子、炭素数１〜１８のアルキル基またはハロゲン基を表す。）
【０００９】
【化２】
0005197987.tif 000003
（式中、Ｒ１は、水素原子又は炭素数１〜４のアルキル基を示し、Ｒ２及びＲ３は、水素原子又は炭素数１〜１２のアルキル基を示し、Ｍは、周期律表第ＩＩＩ族または第ＩＶ族の金属原子を示し、Ｘは、Ｍが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。）
【００１０】
また、本発明の第２の発明によれば、第１の発明において、プロピレン系樹脂組成物は、プロピレン系重合体がＪＩＳ  Ｋ７２１０（２３０℃、２．１６ｋｇ荷重）に準拠したメルトフローレート（ＭＦＲＰＰ）が１〜１０ｇ／１０分でα−オレフィン含有量が１．０〜５．０重量％のプロピレン・α−オレフィンランダム共重合体であって、ＭＦＲｃｏｍｐが過酸化物により調整されたものであり、かつＭＦＲｃｏｍｐ／ＭＦＲＰＰの比が３以上であることを特徴とする人工透析用部材が提供される。
【００１１】
また、本発明の第３の発明によれば、第２の発明において、プロピレン・α−オレフィンランダム共重合体は、ＪＩＳ  Ｋ７１２１に準拠した示差走査型熱量計により得られる融解温度（ピーク値）が１５５℃以下であることを特徴とする人工透析用部材が提供される。
【００１２】
また、本発明の第４の発明によれば、第１〜３のいずれかの発明において、人工透析用部材は、ダイアライザーの外筒および／またはヘッダーであることを特徴とする人工透析用部材が提供される。
【発明の効果】
【００１３】
本発明の人工透析用部材は、好ましくは特定のプロピレン系重合体を基材とし、特定の造核剤を特定量用いたプロピレン系樹脂組成物からなるので、透析型人工腎臓装置承認基準のうち、透析液供給部及び透析液回路の品質及び試験法  １（２）を満足し、かつ、耐衝撃性、透明性、成形性に優れたものであり、従来のポリカーボネート（ＰＣ）に比べて成形加工性に優れ、低い成形温度によって得ることができる。
【発明を実施するための最良の形態】
【００１４】
本発明は、プロピレン系重合体１００重量部に対し、特定の造核剤を０．０１〜０．４重量部配合し、ＭＦＲｃｏｍｐが１５〜５０ｇ／１０分であるプロピレン系樹脂組成物からなり、かつ放射線滅菌されていることを特徴とする人工透析用部材である。
以下、詳細にプピロピレン系樹脂組成物の構成成分、プロピレン系樹脂組成物の製造方法、人工透析用部材について説明する。
【００１５】
１．プピロピレン系樹脂組成物の構成成分
（１）プロピレン系重合体
本発明に係るプロピレン系樹脂組成物に用いられるプロピレン系重合体は、プロピレン単独重合体であっても、プロピレンを主体とし、プロピレンと他のα−オレフィンとのプロピレン系共重合体であっても、それらを２種以上含む混合物であっても、いずれでも良い。
【００１６】
プロピレン系共重合体としては、ランダム共重合体であってもブロック共重合体であってもどちらでも良いが、放射線照射後の物性保持性と透明性の観点から、ランダム共重合体が望ましい。該共重合体に用いられるα−オレフィンとしては、プロピレンを除く炭素数２〜２０のα−オレフィンが挙げられ、例えば、エチレン、ブテン−１、ヘキセン−１、オクテン−１等を例示できる。プロピレンと共重合されるα−オレフィンは、一種類でも二種類以上用いてもよい。このうち、エチレン、ブテン−１が好適であり、より好ましくはエチレンが物性バランスにおいて好適である。また、これらプロピレン系重合体は、二種以上混合して使用してもよい。
【００１７】
共重合に用いられるα−オレフィンの含量は、ブロック共重合体の場合は、１５重量％以下が好ましく、ランダム共重合体の場合は、１．０〜５．０重量％が好ましく、より好ましくは２．０〜４．５重量％である。α−オレフィンの含量が５重量％を超えると、剛性が低くなり、人工透析用部材として適さなくなるおそれがある。また、１．０重量％未満では、放射線滅菌処理した後の物性低下が著しくなる恐れがある。
ここで、プロピレン及びα−オレフィンの含量は、下記の条件の１３Ｃ−ＮＭＲ法によって計測される値である。
装置：日本電子社製  ＪＥＯＬ−ＧＳＸ２７０
濃度：３００ｍｇ／２ｍＬ
溶媒：オルソジクロロベンゼン
【００１８】
本発明で用いられるプロピレン系重合体は、ＪＩＳ  Ｋ７２１０の「プラスチック―熱可塑性プラスチックのメルトマスフローレイト（ＭＦＲ）及びメルトボリュームフローレイト（ＭＶＲ）の試験方法」（試験条件：２３０℃、２．１６ｋｇ荷重）に準拠したメルトフローレート（ＭＦＲＰＰ）が１〜１０ｇ／１０分であることが好ましく、２〜８ｇ／１０分がより好ましく、４〜６ｇ／１０分がさらに好ましい。メルトフローレートが１ｇ／１０分未満では、過酸化物によるプロピレン系樹脂組成物をペレット化する際、ペレット形状が歪となり、該ペレットを用いての成形に不具合が発生する恐れがあり、逆に、１０ｇ／１０分を超えると、人工透析用部材に良好な耐衝撃性が得られない恐れがある。
【００１９】
また、本発明で好ましく用いられるプロピレン・α−オレフィンランダム共重合体は、示差走査型熱量計のより得られる融解温度（ピーク値）が１５５℃以下であることが好ましく、より好ましくは１２５〜１５０℃である。融解温度（ピーク値）が１５５℃を超えると超音波溶着法で外筒とヘッダーなどの部材を接合させる事が困難となる。
ここで、示差走査型熱量計のより得られる融解温度（ピーク値）は、ＪＩＳ  Ｋ７１２１の「プラスチックの転移温度測定方法」に準拠し、測定する値である。
【００２０】
本発明で用いるプロピレン系重合体の製造方法としては、特に限定されないが、立体規則性触媒を使用する重合法が好ましい。立体規則性触媒としては、チーグラー触媒やメタロセン触媒などが挙げられる。
【００２１】
チーグラー触媒としては、三塩化チタン、四塩化チタン、トリクロロエトキシチタン等のハロゲン化チタン化合物、前記ハロゲン化チタン化合物とハロゲン化マグネシウムに代表されるマグネシウム化合物との接触物等の遷移金属成分とアルキルアルミニウム化合物又はそれらのハロゲン化物、水素化物、アルコキシド等の有機金属成分との２成分系触媒、更にそれらの成分に窒素、炭素、リン、硫黄、酸素、ケイ素等を含む電子供与性化合物を加えた３成分系触媒が挙げられる。三塩化チタン系触媒の１例としては、Ｓｏｌｖｅｙ触媒が挙げられる。
【００２２】
メタロセン触媒としては、（ｉ）シクロペンタジエニル骨格を有する配位子を含む周期表第４族の遷移金属化合物（いわゆるメタロセン化合物）と、（ｉｉ）メタロセン化合物と反応して安定なイオン状態に活性化しうる助触媒と、必要により、（ｉｉｉ）有機アルミニウム化合物とからなる触媒であり、公知の触媒はいずれも使用できる。メタロセン化合物は、好ましくはプロピレンの立体規則性重合が可能な架橋型のメタロセン化合物であり、より好ましくはプロピレンのアイソ規則性重合が可能な架橋型のメタロセン化合物である。
【００２３】
（ｉ）メタロセン化合物としては、例えば、特開昭６０−３５００７号、特開昭６１−１３０３１４号、特開昭６３−２９５６０７号、特開平１−２７５６０９号、特開平２−４１３０３号、特開平２−１３１４８８号、特開平２−７６８８７号、特開平３−１６３０８８号、特開平４−３００８８７号、特開平４−２１１６９４号、特開平５−４３６１６号、特開平５−２０９０１３号、特開平６−２３９９１４号、特表平７−５０４９３４号、特開平８−８５７０８号の各公報に開示されている。
【００２４】
更に、具体的には、メチレンビス（２−メチルインデニル）ジルコニウムジクロリド、エチレンビス（２−メチルインデニル）ジルコニウムジクロリド、エチレン１，２−（４−フェニルインデニル）（２−メチル−４−フェニル−４Ｈ−アズレニル）ジルコニウムジクロリド、イソプロピリデン（シクロペンタジエニル）（フルオレニル）ジルコニウムジクロリド、イソプロピリデン（４−メチルシクロペンタジエニル）（３−ｔ−ブチルインデニル）ジルコニウムジクロリド、ジメチルシリレン（２−メチル−４−ｔ−ブチル−シクロペンタジエニル）（３’−ｔ−ブチル−５’−メチル−シクロペンタジエニル）ジルコニウムジクロリド、ジメチルシリレンビス（インデニル）ジルコニウムジクロリド、ジメチルシリレンビス（４，５，６，７−テトラヒドロインデニル）ジルコニウムジクロリド、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［４−（１−フェニル−３−メチルインデニル）］ジルコニウムジクロリド、ジメチルシリレン（フルオレニル）ｔ−ブチルアミドジルコニウムジクロリド、メチルフェニルシリレンビス［１−（２−メチル−４，（１−ナフチル）−インデニル）］ジルコニウムジクロリド、ジメチルシリレンビス［１−（２−メチル−４，５−ベンゾインデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−ナフチル−４Ｈ−アズレニル）］ジルコニウムジクロリド、ジフェニルシリレンビス［１−（２−メチル−４−（４−クロロフェニル）−４Ｈ−アズレニル）］ジルコニウムジクロリド、ジメチルシリレンビス［１−（２−エチル−４−（３−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。上記において、ジルコニウムをチタニウム、ハフニウムに置き換えた化合物も同様に使用できる。場合によっては、ジルコニウム化合物とハフニウム化合物等の混合物を使用することもできる。また、クロリドは他のハロゲン化合物、メチル、イソブチル、ベンジル等の炭化水素基、ジメチルアミド、ジエチルアミド等のアミド基、メトキシ基、フェノキシ基等のアルコキシド基、ヒドリド基等に置き換えることが出来る。
これらの内、インデニル基あるいはアズレニル基を珪素あるいはゲルミル基で架橋したメタロセン化合物が好ましい。
【００２５】
また、メタロセン化合物は、無機または有機化合物の担体に担持して使用してもよい。該担体としては、無機または有機化合物の多孔質化合物が好ましく、具体的には、イオン交換性層状珪酸塩、ゼオライト、ＳｉＯ２、Ａｌ２Ｏ３、シリカアルミナ、ＭｇＯ、ＺｒＯ２、ＴｉＯ２、Ｂ２Ｏ３、ＣａＯ、ＺｎＯ、ＢａＯ、ＴｈＯ２、等の無機化合物、多孔質のポリオレフィン、スチレン・ジビニルベンゼン共重合体、オレフィン・アクリル酸共重合体等からなる有機化合物、またはこれらの混合物が挙げられる。
【００２６】
（ｉｉ）メタロセン化合物と反応して安定なイオン状態に活性化しうる助触媒としては、有機アルミニウムオキシ化合物（たとえば、アルミノキサン化合物）、イオン交換性層状珪酸塩、ルイス酸、ホウ素含有化合物、イオン性化合物、フッ素含有有機化合物等が挙げられる。
【００２７】
（ｉｉｉ）有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００２８】
プロピレン系重合体の製造方法としては、上記触媒の存在下に、不活性溶媒を用いたスラリー法、溶液法、実質的に溶媒を用いない気相法や、あるいは重合モノマーを溶媒とするバルク重合法等が挙げられる。
【００２９】
例えば、スラリー重合法の場合には、ｎ−ブタン、イソブタン、ｎ−ペンタン、イソペンタン、ヘキサン、ヘプタン、オクタン、シクロヘキサン、ベンゼン、トルエン、キシレン等の不活性炭化水素又は液状モノマー中で行うことができる。重合温度は、通常−８０〜１５０℃であり、好ましくは４０〜１２０℃である。重合圧力は、１〜６０気圧が好ましく、また得られるプロピレン系重合体の分子量の調節は、水素もしくは他の公知の分子量調整剤で行うことができる。重合は連続式又はバッチ式反応で行い、その条件は通常用いられている条件でよい。さらに重合反応は一段で行ってもよく、多段で行ってもよい。
【００３０】
人工透析用部材の１つであるダイアライザーは、その外筒とヘッダーが、通常、超音波溶着法により接合されている。この方法では、一般にプロピレン単独重合体は溶着しにくい傾向がある。そのため、融解温度（ピーク値）が１５５℃以下、より好ましくは１２５〜１５０℃の低融点タイプのプロピレン系ランダム共重合体、特にメタロセン触媒を用いて重合されたものが有利となる。
【００３１】
（２）造核剤
本発明で用いるプロピレン系樹脂組成物に用いられる造核剤は、下記一般式（１）および／または一般式（２）で表されるものである。
【００３２】
【化３】
0005197987.tif 000004
（式中、Ｒ１、Ｒ２は、各々水素原子、炭素数１〜１８のアルキル基またはハロゲン基を表す。）
【００３３】
【化４】
0005197987.tif 000005
（式中、Ｒ１は、水素原子又は炭素数１〜４のアルキル基を示し、Ｒ２及びＲ３は、水素原子又は炭素数１〜１２のアルキル基を示し、Ｍは、周期律表第ＩＩＩ族または第ＩＶ族の金属原子を示し、Ｘは、Ｍが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。）
【００３４】
一般式（１）で表される造核剤としては、１・３，２・４−ジベンジリデンソルビトール、１・３，２・４−ビス（ｐ−メチルベンジリデン）ソルビトール、１・３−ｐ−クロルベンジリデン−２・４−ｐ−メチルべンジリデンソルビトール、１・３，２・４−ビス（ｐ−エチルベンジリデン）ソルビトール、１・３，２・４−ビス（３・４−ジメチルベンジリデン）ソルビトールなどのソルビトール系造核剤を挙げることができる。これらは、２種以上の混合物として用いても良い。
該ソルビトール系造核剤としては、市販のものを用いることができる。具体的には、新日本理化（株）社製ゲルオールＭＤやミリケン社製のミラード３９８８を挙げることができる。
【００３５】
一般式（２）で表される造核剤としては、ヒドロキシアルミニウム−ビス［２，２’−メチレン−ビス（４，６−ジメチルフェニル）フォスフェート］、ヒドロキシアルミニウム−ビス［２，２’−エチリデン−ビス（４，６−ジメチルフェニル）フォスフェート］、ヒドロキシアルミニウム−ビス［２，２’−メチレン−ビス（４，６−ジエチルフェニル）フォスフェート］、ヒドロキシアルミニウム−ビス［２，２’−エチリデン−ビス（４，６−ジエチルフェニル）フォスフェート］、ヒドロキシアルミニウム−ビス［２，２’−メチレン−ビス（４，６−ジ−ｔ−ブチルフェニル）フォスフェート］、およびヒドロキシアルミニウム−ビス［２，２’−エチリデン−ビス（４，６−ジ−ｔ−ブチルフェニル）フォスフェート］、ヒドロキシアルミニウム−ビス［２，２’−メチレン−ビス（４−メチル−６−ｔ−ブチルフェニル）フォスフェート］、ヒドロキシアルミニウム−ビス［２，２’−エチリデン−ビス（４−メチル−６−ｔ−ブチルフェニル）フォスフェート］、ヒドロキシアルミニウム−ビス［２，２’−メチレン−ビス（４−エチル−６−ｔ−ブチルフェニル）フォスフェート］、ヒドロキシアルミニウム−ビス［２，２’−エチリデン−ビス（４−エチル−６−ｔ−ブチルフェニル）フォスフェート］、ヒドロキシアルミニウム−ビス［２，２’−メチレン−ビス（４−ｉ−プロピル−６−ｔ−ブチルフェニル）フォスフェート］、ヒドロキシアルミニウム−ビス［２，２’−エチリデン−ビス（４−ｉ−プロピル−６−ｔ−ブチルフェニル）フォスフェート］等の芳香族燐酸エステル類を挙げることができる。該芳香族燐酸エステル類うち中でも、ヒドロキシアルミニウム−ビス［２，２’−メチレン−ビス（４，６−ジ−ｔ−ブチルフェニル）フォスフェート］、およびヒドロキシアルミニウム−ビス［２，２’−エチリデン−ビス（４，６−ジ−ｔ−ブチルフェニル）フォスフェート］が好ましい。これら芳香族燐酸エステル類は、２種以上の混合物として用いても良い。
【００３６】
また、該芳香族燐酸エステル類は、有機アルカリ金属塩と併用させることが効果的である。該有機アルカリ金属塩とは、アルカリ金属カルボン酸塩、アルカリ金属β−ジケトナート及びアルカリ金属β−ケト酢酸エステル塩からなる群より選択される少なくとも一種の有機アルカリ金属塩を示すことができる。該有機アルカリ金属塩を構成するアルカリ金属としては、リチウム、ナトリウム、カリウム等が挙げられる。
【００３７】
上記アルカリ金属カルボン酸塩を構成するカルボン酸としては、例えば酢酸、プロピオン酸、アクリル酸、オクチル酸、イソオクチル酸、ノナン酸、デカン酸、ラウリン酸、ミリスチン酸、パルミチン酸、ステアリン酸、オレイン酸、リシノール酸、１２−ヒドロキシステアリン酸、ベヘン酸、モンタン酸、メリシン酸、β−ドデシルメルカプト酢酸、β−ドデシルメルカプトプロピオン酸、β−Ｎ−ラウリルアミノプロピオン酸、β−Ｎ−メチル−ラウロイルアミノプロピオン酸等の脂肪族モノカルボン酸、マロン酸、コハク酸、アジピン酸、マレイン酸、アゼライン酸、セバシン酸、ドデカンジ酸、クエン酸、ブタントリカルボン酸、ブタンテトラカルボン酸等の脂肪族多価カルボン酸、ナフテン酸、シクロペンタンカルボン酸、１−メチルシクロペンタンカルボン酸、２−メチルシクロペンタンカルボン酸、シクロペンテンカルボン酸、シクロヘキサンカルボン酸、１−メチルシクロヘキサンカルボン酸、４−メチルシクロヘキサンカルボン酸、３，５−ジメチルシクロヘキサンカルボン酸、４−ブチルシクロヘキサンカルボン酸、４−オクチルシクロヘキサンカルボン酸、シクロヘキセンカルボン酸、４−シクロヘキセン−１，２−ジカルボン酸等の脂環式モノ又はポリカルボン酸、安息香酸、トルイル酸、キシリル酸、エチル安息香酸、４−ｔ−ブチル安息香酸、サリチル酸、フタル酸、トリメリット酸、ピロメリット酸等の芳香族モノ又はポリカルボン酸等が挙げられる。
【００３８】
上記アルカリ金属β−ジケトナートを構成するβ−ジケトン化合物としては、例えば、アセチルアセトン、ピバロイルアセトン、パルミトイルアセトン、ベンゾイルアセトン、ピバロイルベンゾイルアセトン、ジベンゾイルメタン等が挙げられる。
【００３９】
また、上記アルカリ金属β−ケト酢酸エステル塩を構成するβ−ケト酢酸エステルとしては、例えば、アセト酢酸エチル、アセト酢酸オクチル、アセト酢酸ラウリル、アセト酢酸ステアリル、ベンゾイル酢酸エチル、ベンゾイル酢酸ラウリル等が挙げられる。
【００４０】
該有機アルカリ金属塩の成分であるアルカリ金属カルボン酸塩、アルカリ金属β−ジケトナート又はアルカリ金属β−ケト酢酸エステル塩は、各々上記アルカリ金属とカルボン酸、β−ジケトン化合物又はβ−ケト酢酸エステルとの塩であり、従来周知の方法で製造することができる。また、これら各アルカリ金属塩化合物の中でも、アルカリ金属の脂肪族モノカルボン酸塩、特に、リチウムの脂肪族カルボン酸塩が好ましく、とりわけ炭素数８〜２０の脂肪族モノカルボン酸塩が好ましい。
【００４１】
一般式（２）で表される造核剤としては、市販のものを用いることができる。具体的には、旭電化工業（株）社製ＮＡ−２１を挙げることができる。
【００４２】
本発明に用いられる造核剤としては、透明性に優れている点、及び成形収縮率の異方性が少ない点で、一般式（１）で表される造核剤が好ましい。成形収縮率の異方性とは、射出成形により得た成形品の流れ方向とそれに対して垂直方向の収縮率の差のことである。この異方性が著しいと、ダイアライザーの外筒は円筒形状である場合が多いが、射出成形によって得られた成形品は、正確な円形状が得られにくくなり、楕円形等になってしまう恐れがある。
【００４３】
造核剤の配合量は、プロピレン系重合体１００重量部に対して、０．０１〜０．４重量部であり、好ましくは０．１〜０．３重量部である。造核剤の配合量が０．０１重量部未満では、十分な効果が得られ難く、０．４重量部を超えて用いると、さらなる性能の向上が期待できないばかりか溶出しやすくなり好ましくない。配合量が前述の範囲内であれば、一般式（１）および一般式（２）で表される造核剤を混合して用いても良い。
【００４４】
また、本発明の効果を阻害しない範囲で、それら単独もしくは混合した造核剤に対して、さらに他の造核剤を混合して用いても良い。
具体的には、下記一般式（３）で表される有機リン酸塩系造核剤や下記一般式（４）で表される造核剤を挙げることができる。これらは、単独で使用した場合は、溶出性は優れるが、透明性が十分ではないため、人工透析用部材、特にダイアライザーの外筒などには不適当ではあるが、一般式（１）または一般式（２）で表される造核剤に追添することで、透明性や成形性を向上させることが可能である。
【００４５】
【化５】
0005197987.tif 000006
（式中、Ｒ１は、直接結合、硫黄又は炭素数１〜９のアルキレン基若しくはアルキリデン基であり、Ｒ２及びＲ３は、水素原子又は炭素数１〜８のアルキル基であり、Ｍは、Ｎａであり、ｎは、Ｍの価数である。）
【００４６】
【化６】
0005197987.tif 000007
【００４７】
一般式（３）で表される有機リン酸塩系造核剤としては、ナトリウム−２，２’−メチレン−ビス−（４，６−ジ−ｔ−ブチルフェニル）フォスフェート、ナトリウム−２，２’−エチリデン−ビス−（４，６−ジ−ｔ−ブチルフェニル）フォスフェート、ナトリウム−２，２’−エチリデン−ビス−（４−ｉ−プロピル−６−ｔ−ブチルフェニル）フォスフェート、ナトリウム−２，２’−ブチリデン−ビス−（４，６−ジメチルフェニル）フォスフェート、ナトリウム−２，２’−ブチリデン−ビス−（４，６−ジ−ｔ−ブチルフェニル）フォスフェート、ナトリウム−２，２’−ｔ−オクチルメチレン−ビス−（４，６−メチルフェニル）フォスフェート、ナトリウム−２，２’−ｔ−オクチルメチレン−ビス−（４，６−ジ−ｔ−ブチルフェニル）フォスフェート、ナトリウム−２，２’−メチレン−ビス−（４−メチル−６−ｔ−ブチルフェニル）フォスフェート、ナトリウム−２，２’−メチレン−ビス−（４−エチル−６−ｔ−ブチルフェニル）フォスフェート、ナトリウム（４，４’−ジメチル−６，６’−ジ−ｔ−ブチル−２，２’−ビフェニル）フォスフェート、ナトリウム−２，２’−エチリデン−ビス−（４−ｓ−ブチル−６−ｔ−ブチルフェニル）フォスフェート、ナトリウム−２，２’−メチレン−ビス−（４，６−ジ−メチルフェニル）フォスフェート、ナトリウム−２，２’−メチレン−ビス−（４，６−ジ−エチルフェニル）フォスフェート等が挙げられる。これらのうち、特にナトリウム−２，２’−メチレン−ビス−（４，６−ジ−ｔ−ブチルフェニル）フォスフェートが好ましい。
この様な造核剤としては、市販のものを用いることができる。具体的には、旭電化工業（株）社製ＮＡ−１１を挙げることができる。
【００４８】
一般式（４）で表される造核剤としては、式中、Ｍ１およびＭ２は、同一または異なって、カルシウム、ストロンチウム、リチウムおよび一塩基性アルミニウムから選択される少なくとも１種の金属カチオンであり、Ｒ１、Ｒ２、Ｒ３、Ｒ４、Ｒ５、Ｒ６、Ｒ７、Ｒ８、Ｒ９およびＲ１０は、同一または異なって、水素、Ｃ１−Ｃ９アルキル（ここで、いずれか２つのビシナル（隣接炭素に結合）またはジェミナル（同一炭素に結合）アルキル基は、一緒になって６個までの炭素原子を有する炭化水素環を形成してもよい）、ヒドロキシ、Ｃ１−Ｃ９アルコキシ、Ｃ１−Ｃ９アルキレンオキシ、アミンおよびＣ１−Ｃ９アルキルアミン、ハロゲン（フッ素、塩素、臭素および沃素）並びにフェニルからなる群からそれぞれ選択されるものを挙げることができる。
「一塩基性アルミニウム」なる用語は周知であり、２つのカルボン酸基が結合した単一カチオンとしてアルミニウムヒドロキシド基を含むことを意図している。さらに、これら可能な塩のそれぞれにおいて、非対称炭素原子の立体配置は、シスまたはトランスのいずれでもよいが、シスが好ましい。
一般式（４）で表される造核剤は、凝集等を防止する目的で、他の化合物を混合して用いても差し支えない。
この様な造核剤としては、市販のものを用いることができる。具体的には、メリケン（株）社製ハイパフォームＨＰＮ６８Ｌを挙げることができる。
【００４９】
（３）その他の成分
本発明に用いられるプロピレン系樹脂組成物には、前記プロピレン系重合体および前記造核剤の他に、本発明の効果を阻害しない範囲で、公知の樹脂用配合剤、例えば、中和剤、酸化防止剤、熱安定剤、光安定剤、有機染料、帯電防止剤、スリップ剤、脂肪酸金属塩等の分散剤、着色剤、充填剤、オレフィン系エラストマー等をそれ自体公知の処方で配合させることができる。
但し、放射線滅菌を行うにあたり、放射線滅菌後の着色の観点から、一般にフェノール系酸化防止剤は添加しない方が好ましく、通常は、リン系酸化防止剤０．０１〜０．２重量％（例えば旭電化工業（株）製  アデガスタブ２１１２）とヒンダードアミン系紫外線安定剤（略称はＨＡＬＳで、例えばチバスペシャリティケミカルズ（株）製  ＴＩＮＵＶＩＮ６２２ＬＤ）０．０１〜０．２重量％を組み合わせた処方で、放射線照射に対応させるが、この処方のプロピレン系樹脂組成物をダイアライザーの本体に使用すると、ダイアライザーの内溶液成分（特開２００２−１８６６６６号、特開２００４−４９９７７号公報参照）に悪影響を与えて好ましくない場合がある。その際は、リン系酸化防止剤やＨＡＬＳを使用せず、放射線照射で比較的変色しにくいフェノール系酸化防止剤であるｎ−オクタデシル−β―（４’−ヒドロキシ３’，５’−ジ−ｔ−ブチルフェニル）プロピオネートや３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカン等を０．０１〜０．２重量％配合したものが良好となる。放射線照射後の変色が著しく好ましくないフェノール系酸化防止剤の例としては、ブチルヒドロキシトルエンが挙げられる。
【００５０】
前記中和剤の具体例としては、ステアリン酸カルシウム、ステアリン酸亜鉛、ステアリン酸マグネシウムなどの金属脂肪酸塩、ハイドロタルサイト（商品名：協和化学工業（株）の下記一般式（５）で表されるマグネシウムアルミニウム複合水酸化物塩）、ミズカラック（下記一般式（６）で表されるリチウムアルミニウム複合水酸化物塩）などが挙げられる。特に、ダイアライザーなど長期接液する部材として用いる場合には、接触する液体に溶出しないハイドロタルサイトやミズカラックが有利である。但し、ダイアライザーの本体は、円柱状に形状をしている場合が多く、この場合、良好な離型性が必要となり、その際は中和剤として離型性効果もあるステアリン酸カルシウムなどを使用すると良い。一般に用いられる滑剤であるオレイン酸アミドやエルカ酸アミドなどは、溶出しやすいので好ましくない。ステアリン酸カルシウムなどの添加量としては、０．０３〜０．２５重量％が良く、より好ましくは０．０８〜０．１２重量部が良好である。添加量が０．０３重量部未満では、離型性効果が充分でなく、０．２５重量部を超えると、射出成形時に金型汚染が発生する場合があり好ましくない。
Ｍｇ１−ｘＡｌｘ（ＯＨ）２（ＣＯ３）ｘ／２・ｍＨ２Ｏ    ・・・（５）
（式（５）中、ｘは、０≦ｘ≦０．５であり、ｍは、３以下の数である。）
［Ａｌ２Ｌｉ（ＯＨ）６］ｎＸ・ｍＨ２Ｏ    ・・・（６）
（式（６）中、Ｘは、無機または有機のアニオンであり、ｎは、アニオン（Ｘ）の価数であり、ｍは、３以下である。）
【００５１】
前記安定剤（酸化防止剤、光安定剤、紫外線吸収剤）としては、ビス（２，６−ジ−ｔ−ブチル−４−メチルフェニル）ペンタエリスリトール−ジ−フォスファイト、ジ−ステアリル−ペンタエリスリトール−ジ−フォスファイト、ビス（２，４−ジ−ｔ−ブチルフェニル）ペンタエリスリトール−ジ−フォスファイト、トリス（２，４−ジ−ｔ−ブチルフェニル）フォスファイト、テトラキス（２，４−ジ−ｔ−ブチルフェニル）−４，４’−ビフェニレン−ジ−フォスフォナイト、テトラキス（２，４−ジ−ｔ−ブチル−５−メチルフェニル）−４，４’−ビフェニレン−ジ−フォスフォナイト、６−［３−（３−ｔ−ブチル−４−ヒドロキシ−５−メチルフェニル）プロポキシ］−２，４，８，１０−テトラ−ｔ−ブチルジベンズ［ｄ，ｆ］［１．３．２］ジオキサホスフェピン等のリン系酸化防止剤、２，６−ジ−ｔ−ブチル−ｐ−クレゾール、テトラキス［メチレン（３，５−ジ−ｔ−ブチル−４−ヒドロキシヒドロシンナメート）］メタン、１，３，５−トリメチル−２，４，６−トリス（３，５−ジ−ｔ−ブチル−４−ハイドロキシベンジル）ベンゼン、トリス（３，５−ジ−ｔ−ブチル−４−ハイドロキシベンジル）イソシアヌレート等のフェノール系酸化防止剤、ジ−ステアリル−ββ’−チオ−ジ−プロピオネート、ジ−ミリスチル−ββ’−チオ−ジ−プロピオネート、ジ−ラウリル−ββ’−チオ−ジ−プロピオネート等のチオ系酸化防止剤、２−ヒドロキシ−４−ｎ−オクトキシベンゾフェノン、２−（２’−ヒドロキシ−３’，５’−ジ−ｔ−ブチルフェニル）−５−クロロベンゾトリアゾール、２−（２’−ヒドロキシ−３’−ｔ−ブチル−５’−メチルフェニル）−５−クロロベンゾトリアゾール等の紫外線吸収剤、ｎ−ヘキサデシル−３，５−ジ−ｔ−ブチル−４−ヒドロキシベンゾエート、２，４−ジ−ｔ−ブチルフェニル−３’，５’−ジ−ｔ−ブチル−４’−ヒドロキシベンゾエート、ビス（２，２，６，６−テトラメチル−４−ピぺリジル）セバケート、コハク酸ジメチル−２−（４−ヒドロキシ−２，２，６，６−テトラメチル−１−ピペリジル）エタノール縮合物、ポリ｛［６−〔（１，１，３，３−テトラメチルブチル）アミノ〕−１，３，５−トリアジン−２，４ジイル］〔（２，２，６，６−テトラメチル−４−ピペリジル）イミノ〕ヘキサメチレン〔（２，２，６，６−テトラメチル−４−ピペリジル）イミノ〕｝、Ｎ，Ｎ’−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物等の光安定剤、放射線処理で変色がなく耐ＮＯｘガス変色性が良好な化学式（７）や一般式（８）で表されるアミン系酸化防止剤、５，７−ジ−ｔ−ブチル−３−（３，４  ジ−メチル−フェニル）−３Ｈ−ベンゾフラン−２−ワン等のラクトン系酸化防止剤、化学式（９）等のビタミンＥ系酸化防止剤を挙げることができる。
【００５２】
【化７】
0005197987.tif 000008
【００５３】
【化８】
0005197987.tif 000009
【００５４】
【化９】
0005197987.tif 000010
【００５５】
また、人工透析用部材の１つであるダイアライザーの外筒とヘッダーとをレーザー溶着法により接合させる際、溶着を容易にさせるために、紫外線吸収剤、赤外線吸収剤、顔料および有機染料などを配合しても良い。
なかでも、レーザー溶着させるためには、有機染料が好適であり、一例として、下記一般式（１０）で表される有機染料（クウォータルイミド）を挙げることができ、プロピレン系重合体１００重量部に対し、０．０００１〜０．０５重量部の範囲で用いられるのが望ましい。この様な有機染料としては、市販のものを用いることができる。具体的には、下記一般式（１０）で表されるＢＡＳＦ社製Ｌｕｍｏｇｅｎ  ＩＲ  ７８８を挙げることができる。
【００５６】
【化１０】
0005197987.tif 000011
（式中、Ｒ１およびＲ２は、それぞれ独立に水素原子または炭化水素基を表す。）
【００５７】
２．プロピレン系樹脂組成物の製造方法
本発明で用いられるプロピレン系樹脂組成物は、ＪＩＳ  Ｋ７２１０の「プラスチック―熱可塑性プラスチックのメルトマスフローレイト（ＭＦＲ）及びメルトボリュームフローレイト（ＭＶＲ）の試験方法」（試験条件：２３０℃、２．１６ｋｇ荷重）に準拠したメルトフローレート（ＭＦＲｃｏｍｐ）が１５〜５０ｇ／１０分であることが必要であり、好ましくは２０〜４０ｇ／１０分であり、より好ましくは２５〜３５ｇ／１０分である。メルトフローレート（ＭＦＲｃｏｍｐ）が１５ｇ／１０分未満では、成形加工性の低下をきたし製品として満足できるものが得られ難くなるおそれがある。また、メルトフローレート（ＭＦＲｃｏｍｐ）が５０ｇ／１０分を超えると、機械的強度の低下が懸念される。
また、本発明で用いられるプロピレン系樹脂組成物では、ＭＦＲｃｏｍｐは、ＭＦＲＰＰが１〜１０ｇ／１０分のプロピレン系樹脂を過酸化物により調整されたものであり、かつＭＦＲｃｏｍｐ／ＭＦＲＰＰの比が３以上であると、ダイアライザーの外筒を成形した際、反り変形などの不具合の要因となる成形による残留応力が残りにくくなり、また、成形配向がかかりにくくなって、寸法安定性の良い成形品が得られ、成形品での耐衝撃性も良好となる。
この際、用いるプロピレン系樹脂のＭＦＲＰＰは、１０ｇ／１０分を超えると、良好な耐衝撃性が得られず、ＭＦＲＰＰが１ｇ／１０分未満では、過酸化物による調整後のペレットの形状が歪になり、該ペレットを用いての成形に不具合が発生する恐れがある。
また、ＭＦＲｃｏｍｐ／ＭＦＲＰＰの比が３未満では、人工透析用部材に良好な耐衝撃性を与えられない恐れがある。ＭＦＲｃｏｍｐ／ＭＦＲＰＰの比は、４以上が好ましく、５以上がより好ましく、７以上がさらに好ましい。
【００５８】
ＭＦＲｃｏｍｐ／ＭＦＲＰＰの比の調整には、一般にプロピレン系樹脂に用いられる公知の過酸化物を用い、プロピレン系重合体における分子量の大きい重合体を減成する方法を挙げることができる。
過酸化物としては、例えば、アセチルシクロヘキシルスルホニルパーオキサイド、イソブチルパーオキサイド、ジイソプロピルパーオキシジカルボネート、ジ−ｎ−プロピルパーオキシジカルボネート、ジ（２−メトキシエチル）パーオキシジカルボネート、ジ（メトキシイソプロピル）パーオキシジカルボネート、ジ（２−メチルヘキシル）パーオキシジカルボネート、ｔ−ブチルパーオキシネオデカノエート、２，４−ジクロロベンゾイルパーオキサイド、ｔ−ブチルパーオキシパイバレート、３，５，５−トリメチルヘキサノールパーオキサイド、オクタノールパーオキサイド、デカノールパーオキサイド、ラウロールパーオキサイド、ステアロールパーオキサイド、プロピオニルパーオキサイド、アセチルパーオキサイド、ｔ−ブチルパーオキシ（２−エチルヘキサノエート）、ベンゾキシパーオキサイド、ｔ−ブチルパーオキシイソブチレート、１，１−ビス（ｔ−ブチルパーオキシ）３，３，５−トリメチルシクロヘキサノン、１，１−ビス（ｔ−ブチルパーオキシ）シクロヘキサノン、ｔ−ブチルパーオキシマレイン酸、琥珀酸オキサイド、ｔ−ブチルパーオキシラウレート、ｔ−ブチルパーオキシ３，５，５−トリメチルヘキサノエート、シクロヘキサノンパーオキサイド、ｔ−ブチルパーオキシイソプロピルカルボネート、２，５−ジメチル−２，５−ジ（ベンゾイルパーオキシ）ヘキサン、ｔ−ブチルパーオキシアセテート、２，２−ビス（ｔ−ブチルパーオキシ）ブタン、ｔ−ブチルパーオキシベンゾエート、ジ−ｔ−ブチルジパーオキシフタレート、ｎ−ブチル−４，４−ビス（ｔ−ブチルパーオキシ）バラレート、メチルエチルケトンパーオキサイド、ジクミルパーオキサイド、２，５−ジメチル−２，５−ジ（ｔ−ブチルパーオキシ）ヘキサン、ｔ−ブチルクミルパーオキシド、ｔ−ブチルハイドロパーオキサイド、ジ−イソプロピルベンゼンハイドロパーオキサイド、ジ−ｔ−ブチルパーオキサイド、ｐ−メンタンハイドロパーオキサイド、２，２−ジメチル−２，５−ジ（ｔ−ブチルパーオキシ）ヘキシン−３、１，１，３，３−テトラメチルブチルハイドロパーオキサイド、２，５−ジメチルヘキサン−２，５−ジハイドロキシパーオキサイド、クメンハイドロパーオキサイド等が挙げられる。
【００５９】
過酸化物の配合量は、プロピレン系重合体１００重量部に対して、０．００５〜０．０６５重量部が好ましく、０．０１３〜０．０６０重量部がより好ましい。過酸化物の配合量が０．００５重量部未満では、十分な効果が得られ難く、０．０６５重量部を超えて用いると、ＭＦＲｃｏｍｐの値が５０ｇ／１０分以上となる恐れがある。
【００６０】
このようなプロピレン系樹脂組成物は、前記プロピレン系重合体と前記造核剤または、必要において、過酸化物または／および他の樹脂用配合剤の各成分をヘンシェルミキサー、スーパーミキサー、リボンブレンダー等を用いて配合し、通常の単軸押出機、二軸押出機、バンバリーミキサー、プラベンダー、ロール等で１９０〜２６０℃の温度範囲で溶融混練することにより得ることができる。
【００６１】
３．人工透析用部材
本発明の人工透析用部材は、上記プロピレン系樹脂組成物を公知の方法である射出成形法、押出成形法、ブロー成形法など各種成形法によって成形することにより得られる。
本発明の人工透析用部材としては、ダイアライザーの外筒やヘッダー、及びその関連部材を挙げることができる。
本発明の人工透析用部材は、放射線滅菌が施されたものである。放射線としては、γ線や電子線を挙げることができ、本発明の人工透析用部材には、１〜５０ＫＧｙの照射が行われていることが好ましく、５〜３０ＫＧｙの照射がされていることがより好ましい。照射量が、１ＫＧｙ未満では十分な効果が得られ難く、一方、５０ＫＧｙを超えて用いると、放射線照射後の物性低下が著しくなり、良好な製品が得られなくなる恐れがある。
【００６２】
また、特に、ダイアライザーの外筒は、構造上、衝撃を受け易いため、耐衝撃性に優れていることが望まれる。ＪＩＳ  Ｋ７１１０の「プラスチック−アイゾット衝撃強さの試験方法」に準拠して２３℃で測定したアイゾット衝撃値が放射線照射前で２．０ｋｇｆ／ｃｍ２以上あることが好ましく、２．５ｋｇｆ／ｃｍ２以上であることがより好ましい。アイゾット衝撃値が２．０ｋｇｆ／ｃｍ２未満であると、製品の使用時や運搬等の際に破損する可能性が高くなり好ましくない。
【実施例】
【００６３】
以下、実施例により、本発明をさらに詳細に説明するが、本発明は、これらの記載により何ら限定されるものではない。なお、各実施例及び比較例において用いた物性測定法及びプロピレン系重合体、造核剤および公知の樹脂用配合剤は、以下の通りである。
【００６４】
１．物性測定法
（１）エチレン濃度：１３Ｃ−ＮＭＲにより組成を検定したエチレン・プロピレンランダムコポリマーを基準物質として、７３３ｃｍ−１の特性吸収体を用いる赤外分光法により、ランダムコポリマー中のエチレン含量を測定した。ペレットをプレス成形により約５００ミクロンの厚さのフィルムとしたものを用いた。
（２）ＭＦＲ：ＪＩＳ  Ｋ７２１０の「プラスチック―熱可塑性プラスチックのメルトマスフローレイト（ＭＦＲ）及びメルトボリュームフローレイト（ＭＶＲ）の試験方法」、試験条件：２３０℃  ２．１６Ｋｇ荷重に、準拠して測定した。
（３）ヘイズ値：試験片に２５ＫＧｙの電子線を照射し、１週間後にＪＩＳ  Ｋ７１０５の「プラスチックの光学的特性試験方法」に準拠して測定した。また、電子線を照射する前の試験片も同様に測定した。
（４）曲げ弾性率：試験片に２５ＫＧｙの電子線を照射し、１週間後にＪＩＳ  Ｋ７２０３の「硬質プラスチックの曲げ試験方法」に準拠して２３℃で測定した。また、電子線を照射する前の試験片も同様に測定した。
（５）アイゾット衝撃値：試験片に２５ＫＧｙの電子線を照射し、１週間後にＪＩＳ  Ｋ７１１０の「プラスチック−アイゾット衝撃強さの試験方法」に準拠して２３℃で測定した。また、電子線を照射する前の試験片も同様に測定した。
（６）透析型人工腎臓装置承認基準のうち、透析液供給部及び透析液回路の品質及び試験法  １（２）に従って、測定を実施した。なお、溶出試験結果の基準は、以下の通りである。
（ｉ）外観：無色燈明、異物なし
（ｉｉ）あわだち：３分以内に消失
（ｉｉｉ）ｐＨ：ブランクとの差が１．５以下
（ｉｖ）亜鉛：標準溶液以下
（ｖ）過マンガン酸カリウム還元性物質：標準溶液との過マンガン酸カリウム消費量の差１．０ｍｌ以下
（ｖｉ）蒸発残留物：１．０ｍｇ以下
（ｖｉｉ）紫外吸収スペクトル：０．１以下
【００６５】
２．使用材料
（Ａ）プロピレン系重合体
エチレンプロピレンランダム共重合体（ＲＰＰ１）：エチレン濃度  ２．５重量％、ＭＦＲ＝４ｇ／１０分のエチレンプロピレンランダム共重合体、融解温度（ピーク値）１４８℃、チーグラ−触媒で重合
エチレンプロピレンランダム共重合体（ＲＰＰ２）：エチレン濃度  ２．０重量％、ＭＦＲ＝７ｇ／１０分のエチレンプロピレンランダム共重合体、融解温度（ピーク値）１４２℃、メタロセン触媒で重合
エチレンプロピレンランダム共重合体（ＲＰＰ３）：エチレン濃度  ２．５重量％、ＭＦＲ＝１２ｇ／１０分のエチレンプロピレンランダム共重合体、融解温度（ピーク値）１４８℃、チーグラ−触媒で重合
プロピレン単独重合体（ＨＰＰ）：ＭＦＲ＝４ｇ／１０分、融解温度（ピーク値）１６０℃、チーグラ−触媒で重合
【００６６】
（Ｂ）造核剤
ゲルオールＭＤ：ソルビトール系核剤（一般式１該当品：新日本理化（株）製）
ＥＣ１：ソルビトール系核剤（一般式１該当品：吉冨ファインケミカル（株）製）
ＮＡ−２１：芳香族燐酸エステル類（一般式２該当品：旭電化工業（株）製）
ＮＡ−１１：有機リン酸金属塩化合物系核剤（本発明非該当品：旭電化工業（株）製）
ＨＰＮ６８Ｌ：（本発明非該当品：ミリケン社製）
【００６７】
（Ｃ）樹脂用配合剤
ＤＨＴ−４Ａ：マグネシウム・アルミニウム・ハイドロオキサイド・カーボネート・ハイドレート（協和化学工業（株）製の中和剤）
ステアリン酸カルシウム：中和剤
アデガスタブ２１１２：ホスファイト系酸化防止剤（旭電化工業（株）製）
ＴＩＮＵＶＩＮ６２２ＬＤ：ヒンダードアミン系紫外線安定剤（チバスペシャリティケミカルズ（株）製）
アデガスタブＡＯ−５０：フェノール系酸化防止剤（旭電化工業（株）製）
パーヘキサ２５Ｂ：過酸化物（２，５−ジ−メチル−２，５−ジ（ｔ−ブチルパ−オキシ）ヘキサン：日本油脂（株）製）
【００６８】
［実施例１］
プロピレン系ランダム共重合体（ＲＰＰ１）１００重量部に対して、造核剤としてゲルオールＭＤを０．２重量部、ＤＨＴ−４Ａを０．０３重量部、アデガスタブ２１１２を０．１０重量部およびＴＩＮＵＶＩＮ６２２ＬＤを０．０５重量部、パーヘキサ２５Ｂを０．０３４重量部配合し、スーパーミキサーでドライブレンドした後、３５ミリ径の２軸押出機を用いて溶融混練した。ダイ出口部温度２５０℃でダイから押し出し、ペレット化した。
得られたペレットを射出成形機により、樹脂温度２４０℃、射出圧力９００ｋｇ／ｃｍ２及び金型温度４０℃で射出成形し、試験片を得、それを用いて物性を測定した。その結果を表１に示す。
【００６９】
［実施例２〜４］
表１に示すプロピレン系重合体、造核剤を用いた以外は、実施例１と同様にして試験片を得、それを用いて物性を測定した。その結果を表１に示す。
【００７０】
［実施例５］
プロピレン系ランダム共重合体（ＲＰＰ２）１００重量部に対して、造核剤としてゲルオールＭＤを０．２重量部、ＤＨＴ−４Ａを０．０３重量部、アデガスタブ２１１２を０．１０重量部およびＴＩＮＵＶＩＮ６２２ＬＤを０．０５重量部、パーヘキサ２５Ｂを０．０３０重量部配合し、スーパーミキサーでドライブレンドした後、３５ミリ径の２軸押出機を用いて溶融混練した。ダイ出口部温度２５０℃でダイから押し出し、ペレット化した。
得られたペレットを射出成形機により、樹脂温度２４０℃、射出圧力９００ｋｇ／ｃｍ２及び金型温度４０℃で射出成形し、試験片を得、それを用いて物性を測定した。その結果を表２に示す。
【００７１】
［実施例６］
プロピレン系ランダム共重合体（ＲＰＰ１）１００重量部に対して、造核剤としてゲルオールＭＤを０．２重量部、アデガスタブＡＯ−５０を０．１０重量部、ステアリン酸カルシウムを０．１０重量部およびパーヘキサ２５Ｂを０．０３４重量部配合し、スーパーミキサーでドライブレンドした後、３５ミリ径の２軸押出機を用いて溶融混練した。ダイ出口部温度２５０℃でダイから押し出し、ペレット化した。
得られたペレットを射出成形機により、樹脂温度２４０℃、射出圧力９００ｋｇ／ｃｍ２及び金型温度４０℃で射出成形し、試験片を得、それを用いて物性を測定した。その結果を表２に示す。
【００７２】
［実施例７、比較例１〜３］
表２、３に示すプロピレン系重合体、造核剤を用いた以外は、実施例１と同様にして、試験片を得、それを用いて物性を測定した。その結果を表２、３に示す。
【００７３】
［実施例８］
プロピレン系ランダム共重合体（ＲＰＰ３）１００重量部に対して、造核剤としてゲルオールＭＤを０．２重量部、ＤＨＴ−４Ａを０．０３重量部、アデガスタブ２１１２を０．１０重量部およびＴＩＮＵＶＩＮ６２２ＬＤを０．０５重量部、パーヘキサ２５Ｂを０．０２４重量部配合し、スーパーミキサーでドライブレンドした後、３５ミリ径の２軸押出機を用いて溶融混練した。ダイ出口部温度２５０℃でダイから押し出し、ペレット化した。
得られたペレットを射出成形機により、樹脂温度２４０℃、射出圧力９００ｋｇ／ｃｍ２及び金型温度４０℃で射出成形し、試験片を得、それを用いて物性を測定した。その結果を表２に示す。
【００７４】
【表１】
0005197987.tif 000012
【００７５】
【表２】
0005197987.tif 000013
【００７６】
【表３】
0005197987.tif 000014
【００７７】
表１、２から明らかなように、実施例１〜３および実施例５と６は、本発明の構成からなるＲＰＰ１００重量部に対し、本発明の構成からなる造核剤を０．２重量部配合したプロピレン系樹脂組成物を用いて得た成形品である。該成形品は、透明性に優れ透析型人工腎臓装置承認基準のうち、透析液供給部及び透析液回路の品質及び試験法  １（２）に適合していることがわかる。
また、実施例４は、本発明の構成からなる、ＲＰＰ１に１００重量部に対し、一般式（１）で表される造核剤であるゲルオールＭＤを０．２重量部と他の造核剤であるＮＡ１１を０．２重量部配合したプロピレン系樹脂組成物を用いて得た成形品である。該成形品は、実施例１より得られた成形品と比べ、更に透明性が向上し、透析型人工腎臓装置承認基準のうち、透析液供給部及び透析液回路の品質及び試験法  １（２）に適合していることがわかる。実施例１〜６で得られる該組成物を用いた場合、耐衝撃性と透明性に優れ、溶出特性にも優れた人工透析用部材が得られることがわかる。また、本発明では、特定のプロピレン系重合体を主体とする樹脂で構成されているため、現在主流であるＰＣに比べ、低い成形温度によって得られ、成形加工性にも優れている上、低価格である特徴を有する。
【００７８】
表３から明らかなように、比較例１と２は、ＲＰＰに１００重量部に対し、本発明の構成とは異なる造核剤であるＮＡ１１またはＨＰＮ６８Ｌを０．２重量部配合したプロピレン系樹脂組成物を用いて得た成形品である。また、比較例３は、ＲＰＰに対し、造核剤を配合しないプロピレン系樹脂組成物を用いて得た成形品である。比較例１〜３により得られた成形品は、透析型人工腎臓装置承認基準のうち、透析液供給部及び透析液回路の品質及び試験法  １（２）では適合するものの、透明性が不足しているため、該組成物を用いた場合、得られる人工透析用部材、特に、ダイアライザーの外筒としては、透析の状態を確認し難く、不適切なものであることわかる。
また、表２から明らかなように、実施例７は、ＨＰＰを使用した場合で、実施例８は、ＭＦＲｃｏｍｐ／ＭＦＲＰＰの比が３未満のプロピレン系樹脂組成物を用いた場合で、ともに耐衝撃性を充分に改善することはできなかったが、人工透析用部材としては、使用に耐えられる衝撃値であり、他の物性においては良好なものであった。
【００７９】
［実施例９］
実施例６によって得られたペレットを用いて、射出成形機により、樹脂温度２００℃及び金型温度３５℃で射出成形し、外径４ｃｍ、筒の長さ２８ｃｍ、側面部肉厚１．６ｍｍのダイアライザー外筒を作成した後、該ダイアライザー外筒に２５ＫＧｙの電子線を照射し、該ダイアライザー外筒の側面部の一部（２×３ｃｍ）を切り出し、肉厚１．６ｍｍのヘイズを測定したところ、その値は１８％であり、本発明の人工透析用部材は、透明性に優れるものであることがわかる。
【産業上の利用可能性】
【００８０】
本発明の人工透析用部材は、透析型人工腎臓装置承認基準のうち、透析液供給部及び透析液回路の品質及び試験法  １（２）を満足し、かつ、耐衝撃性、透明性、成形性に優れたものであることがわかる。また、本発明の人工透析用部材は、放射線滅菌が行われているが、放射線照射による物性低下が極めてすくない。さらに、ダイアライザーの外筒やヘッダーに関しては、その優れた透明性から、使用時の内部状態を外部からはっきりと観察することができ、溶出特性にも優れていることから、人工透析用として、安心して実用することができる。
【図面の簡単な説明】
【００８１】
【図１】人工透析の概念図である。
【図２】ダイアライザーの要部断面図である。
【符号の説明】
【００８２】
１  透析を受ける人の腕
２  チューブ
３  血液ポンプ
４  エアートラップ
５  ダイアライザー
６  コンソール
７  血液流入口
８  血液流出口
９  透析液流入口
１０  透析液流出口
１１  ホローファイバー
１２  ダイアライザーの外筒
１３  ダイアライザーのヘッダー
【図１】
0005197987.tif 000017
【図２】
0005197987.tif 000018